ДИЗЕЛЬНЫЙ КАТАЛИЗАТОР ОКИСЛЕНИЯ

1. Композит катализатора окисления для снижения выбросов выхлопного газа из двигателя, работающего на обедненной топливной смеси, причем композит катализатора содержит
несущую подложку, имеющую длину, входной конец и выходной конец, материал катализатора окисления на этом носителе, причем материал катализатора окисления содержит:
первый окислительный материал, включающий первый носитель из жаропрочного оксида металла, компонент оксида редкоземельного элемента и палладий (Pd), причем первый окислительный материал в основном свободен от платины;
второй окислительный материал, включающий второй носитель из жаропрочного оксида металла и платину (Pt) и палладий (Pd) в соотношении платины к палладию от 10:1 до 1:10, причем второй окислительный материал в основном свободен от оксида редкоземельного элемента; и
защитное покрытие, включающее третий жаропрочный оксид металла, платину (Pt) и при необходимости палладий (Pd), и молекулярное сито, промотированное металлом, выбранным из одного или нескольких из Cu, Fe, Со, Ni, Mn, V и Ag, причем защитное покрытие в основном свободно от оксида редкоземельного элемента.
2. Композит катализатора окисления по п. 1, в котором первый окислительный материал находится в нижнем слое на несущей подложке, второй окислительный материал находится в среднем слое на нижнем слое, а защитное покрытие находится в верхнем слое на среднем слое.
3. Композит катализатора окисления по п. 1, в котором первый окислительный материал и второй окислительный материал смешаны в смешанном нижнем слое на несущей подложке, а защитное покрытие представляет собой верхний слой на смешанном нижнем слое.
4. Композит катализатора окисления по п. 1, в котором первый окислительный материал и второй окислительный материал находятся в разделенном на зоны нижнем слое на несущей подложке, а защитное покрытие представляет собой верхний слой на разделенном на зоны нижнем слое.
5. Композит катализатора окисления по п. 4, в котором первый окислительный материал находится на входном конце, а второй окислительный материал находится на выходном конце.
6. Композит катализатора окисления по п. 4, в котором второй окислительный материал находится на входном конце, а первый окислительный материал находится на выходном конце.
7. Композит катализатора окисления по п. 1, в котором первый, второй и третий носители из жаропрочного оксида металла независимо содержат оксид, один или несколько, из оксида алюминия, оксида циркония, оксида алюминия-оксида циркония, оксида лантана-оксида алюминия, оксида лантана-оксида циркония-оксида алюминия, оксида бария-оксида алюминия, оксида бария-оксида лантана-оксида алюминия, оксида бария-оксида лантана-оксида неодима-оксида алюминия, оксида алюминия-оксида хрома.
3
3
3
3
8. Композит катализатора окисления по п. 1, в котором первый окислительный материал содержит палладий в количестве в диапазоне примерно от 1 г/фут до 70 г/фут, и в котором второй окислительный материал содержит палладий и платину в количестве в диапазоне примерно от 5 г/фут до примерно 150 г/фут.
9. Композит катализатора окисления по п. 1, в котором оксид редкоземельного элемента выбран из оксида церия (Се), оксида лантана (La), оксида празеодима (Pr), оксида неодима (Nd), оксида европия (Eu), оксида самария (Sm), оксида иттербия (Yb) и их комбинаций, и при необходимости туда примешан стабилизатор, причем стабилизатор выбран из оксида циркония (Zr), оксида ниобия (Nb), оксида иттрия (Y), оксида алюминия (Al) и их комбинаций.
10. Композит катализатора окисления по п. 1, в котором соотношение Pd и оксида редкоземельного элемента находится в диапазоне от 1 до 5 по массе, в пересчете на массу первого окислительного материала.
3
3
11. Композит катализатора окисления по п. 1, в котором компонент оксида редкоземельного элемента в первом окислительном материале присутствует в количестве в диапазоне от 0,1 г/дюйм до 5 г/дюйм.
12. Композит катализатора окисления по п. 1, в котором компонент оксида редкоземельного элемента в первом окислительном материале содержит оксид церия (Се).
13. Композит катализатора окисления по п. 12, в котором Се дотирован элементом, выбранным из Si, Mn, Fe, Со, Ni, Cu, In, Sn, Ir, Pr и их комбинаций.
14. Композит катализатора окисления по п. 1, в котором защитное покрытие содержит молекулярное сито, имеющее структуру из шести, восьми, десяти или двенадцати колец.
4
15. Композит катализатора окисления по п. 1, в котором молекулярное сито выбрано из группы, состоящей из типа А, шабазита, эрионита, ZSM-5, ZSM-11, ZSM-23, ZSM-48, ферриерита, стильбита, фожазита, морденита, типа L, омега, бета, AlPO, боросиликатов, МеАРО, MeAPSO и SAPO.
16. Композит катализатора окисления по п. 1, в котором соотношение платины и палладия во втором окислительном материале находится в диапазоне от 5:1 до 1:5.
17. Композит катализатора окисления по п. 1, в котором соотношение платины и палладия во втором окислительном материале находится в диапазоне от 2:1 до 1:1.
18. Композит катализатора окисления по любому из п.п. 1-17, в котором несущая подложка выбрана из монолита с проточным течением, фильтра с проточными стенками, пеноматериала или сетчатого материала.
19. Способ обработки потока выхлопных газов дизельного двигателя, причем способ включает контактирование потока выхлопных газов с композитом катализатора окисления по любому из п.п. 1-18 и прохождение потока выхлопных газов через расположенный ниже по потоку катализатор SCR.
20. Способ по п. 19, в котором нижний по потоку катализатор SCR располагается на фильтре с проточными стенками.
21. Система обработки потока выхлопного газа двигателя, работающего на обедненной топливной смеси, содержащего углеводороды, монооксид углерода, оксиды азота, материал в виде частиц и другие компоненты выхлопного газа, причем система включает:
выхлопной трубопровод, соединенный по текучей среде с двигателем, работающим на обедненной топливной смеси, посредством выхлопного патрубка;
композит катализатора окисления по любому из п.п. 1-18; и
катализированный сажевый фильтр и катализатор SCR, расположенные ниже по потоку от композита катализатора окисления.
22. Система по п. 21, в которой катализатор SCR присутствует как покрытие из пористого оксида типа «washcoat» на катализированном сажевом фильтре.
23. Система по п. 22, дополнительно включающая второй катализатор SCR на монолите с проточным течением ниже по потоку от катализатора SCR.
24. Система по п. 21, в которой катализатор SCR находится на монолите с проточным течением ниже по потоку от композита катализатора окисления, а катализированный сажевый фильтр расположен ниже по потоку от катализатора SCR.
25. Система по п. 21, в которой катализированный сажевый фильтр расположен ниже по потоку от композита катализатора окисления, а катализатор SCR находится на монолите с проточным течением ниже по потоку от катализированного сажевого фильтра.
26. Система по п. 24, в которой катализированный сажевый фильтр включает второй катализатор SCR.
27. Система по п. 21, в которой катализатор SCR содержит молекулярное сито, имеющее блок из сдвоенных шестичленных колец (d6r).
28. Система по любому из п.п. 21-27, в которой катализатор SCR выбран из цеолитов структурного типа СНА, AEI или AFX.